실리콘 나노 입자 ( 종횡비 : 5 , 평균 입경 : 약 100 nm ) , 인조 흑연 및 석유 계 피치 ( 비정질 탄소 ) 를 40 : 30 : 30 의 중량 비 로 알코올 용매 에 혼합 하 고 균질기 를 이용 하 여 분산 하 여 분 산액 ( 혼합물 ) 을 제조 하 였 다 . 제조 된 분 산액 을 분무 건조기 를 이용 하 여 120 ℃ 에서 분무 하 였 다 . 얻 어 진 분 무 건조 생성물 ( 전구체 ) 을 Powder Pressure 를 이용 하 여 50 MPa 로 가압 한 후 N 2 분위기 의 로 ( furnace ) 에서 1000 ℃ 로 열처리 하 여 인조 흑연 , 비정질 탄소 및 실리콘 나노 입자 를 포함 하 는 코어 와 , 이 코어 의 표면 에 비정질 탄소 를 포함 하 는 코팅 층 이 형성 된 반응 생성물 을 제조 하 였 다 . 얻 어 진 반응 생성물 을 분쇄 하 고 , 325 메 쉬 ( mesh ) 를 이용 하 여 분급 하 여 , 음극 활물질 복합체 파우더 를 제조 하 였 다 .